МОДИФИЦИРОВАННЫЙ PT/RU КАТАЛИЗАТОР ДЛЯ РАСКРЫТИЯ КОЛЬЦА И СПОСОБ ИСПОЛЬЗОВАНИЯ ЭТОГО КАТАЛИЗАТОРА

1. Катализатор для раскрытия нафтеновых колец, содержащий платиновый компонент, рутениевый компонент и модифицирующий компонент, все диспергированные на подложке из тугоплавкого неорганического оксида, и характеризующийся тем, что, по меньшей мере, 50% платинового и рутениевого компонентов присутствуют в виде частиц, где на поверхности частиц имеется более высокая концентрация рутения, чем в центре частиц.
2. Катализатор по п.1, где модификатор выбран из группы, состоящей из редкоземельных элементов, рения, молибдена, вольфрама, олова, германия и их смесей.
3. Катализатор по п.1, где подложка из тугоплавкого неорганического оксида выбрана из группы, состоящей из оксидов алюминия, оксида кремния, оксида кремния-оксида алюминия, оксида циркония, оксида титана и их смесей.
4. Катализатор по п.1 или 2, или 3, где на поверхности частиц рутения содержится, по меньшей мере, на 10 атомных % больше, чем в центре частиц.
5. Катализатор по п.1 или 2, или 3, кроме того, характеризующийся тем, что он имеет фактор синергизма, по меньшей мере, 1,5.
6. Способ получения ациклических парафинов из циклических парафинов, включающий контактирование потока сырья, содержащего циклические парафины, с катализатором, содержащим платиновый компонент, рутениевый компонент и модифицирующий компонент, все диспергированные на подложке из тугоплавкого неорганического оксида, в условиях раскрытия кольца для превращения, по меньшей мере, части циклических парафинов в ациклические парафины, при этом катализатор характеризуется тем, что, по меньшей мере, 50% платинового и рутениевого компонентов присутствуют в виде частиц, где на поверхности частиц имеется более высокая концентрация рутения, чем в центре частиц.
3
3
-1
2
7. Способ по п.6, где условия раскрытия кольца включают температуру от 120°С до 300°С, давление от 1,03×10 до 3,10×10 кПа, часовую объемную скорость жидкости от 0,5 до 2,0 час и мольное отношение H/HC (углеводород) от 0,5 до 5.
8. Способ по п.6, где модификатор выбирают из группы, состоящей из редкоземельных элементов, рения, молибдена, вольфрама, олова, германия и их смесей.
9. Способ по п.6, где на поверхности частиц рутения содержится, по меньшей мере, на 10 атомных % больше, чем в центре частиц.
10. Способ по п.6, где катализатор, кроме того, характеризуется тем, что имеет фактор синергизма, по меньшей мере, 1,5.